КОМПОЗИЦИЯ И СПОСОБ ИЗГОТОВЛЕНИЯ ДЕКОРАТИВНОГО ПОВЕРХНОСТНОГО ПОКРЫТИЯ

1. Декоративное поверхностное покрытие, которое можно получить из вулканизируемой композиции, при этом указанная композиция содержит:
- первый полимерный компонент, являющийся поли(стиролбутадиенстирольным) полимером;
- второй полимерный компонент, содержащий 40 мас.% или меньше связанного стирола, который выбран из группы, состоящей из статистического или частично статистического сополимера бутадиена и стирола и нитрилбутадиенового каучука;
- третий полимерный компонент, состоящий из стиролбутадиенового сополимера с высоким содержанием стирола, содержащий по меньшей мере 55% связанного стирола;
- наполнитель;
- вулканизирующую систему;
- присадки, выбранные из группы, состоящей из технологических добавок, стабилизаторов, пигментов и веществ, стабилизирующих смесь несмешивающихся полимеров.
2. Декоративное поверхностное покрытие по п.1, дополнительно содержащее четвертый полимерный компонент, представляющий собой иономер.
3. Декоративное поверхностное покрытие по п.2, где содержание иономера составляет от 3 до 12 мас.% от общей массы композиции.
4. Декоративное поверхностное покрытие по п.3, где иономер выбран из группы, содержащей частично или полностью нейтрализованные сополимеры этилена и метакриловой кислоты, включающие в свой состав третий сомономер.
5. Декоративное поверхностное покрытие по любому из пп.1-4, где первый полимерный компонент представляет собой стиролбутадиенстирольный блок-сополимер, содержащий 35-45 мас.% связанного стирола.
6. Декоративное поверхностное покрытие по п.1, где первый полимерный компонент представляет собой стиролбутадиенстирольный блок-сополимер, содержащий 40 мас.% связанного стирола.
7. Декоративное поверхностное покрытие по п.1, где второй полимерный компонент представляет собой статистический или частично статистический сополимер бутадиена и стирола, содержащий 25 мас.% связанного стирола.
8. Декоративное поверхностное покрытие по п.1, где третий полимерный компонент представляет собой стиролбутадиеновый сополимер с высоким содержанием стирола, содержащий от 63 до 83 мас.% связанного стирола.
9. Декоративное поверхностное покрытие по п.8, где третий полимерный компонент представляет собой стиролбутадиеновый сополимер с высоким содержанием стирола, содержащий 63 мас.% связанного стирола.
10. Декоративное поверхностное покрытие по п.1, где композиция содержит компоненты в нижеследующих мас.% относительно общего количества ингредиентов:
5-30 мас.% первого полимерного компонента;
5-20 мас.% второго полимерного компонента;
5-30 мас.% третьего полимерного компонента.
11. Декоративное поверхностное покрытие по п.1, где наполнитель выбран из группы, состоящей из алюминия тригидрата, диоксида кремния, глины, доломита и карбоната кальция.
12. Декоративное поверхностное покрытие по п.1, где композиция содержит от 25 до 45 мас.% наполнителя.
13. Декоративное поверхностное покрытие по п.1, где указанная композиция, по существу, не содержит галогены.
14. Декоративное поверхностное покрытие по п.1, где вулканизационная система выбрана из группы, содержащей серу, стеариновые кислоты, оксид цинка, сульфенамиды и тиокарбамат или их комбинации.
15. Декоративное поверхностное покрытие по п.1, где указанное покрытие поверхности дополнительно содержит верхний покров на основе полиуретана.
16. Декоративное поверхностное покрытие по п.15, где указанный верхний покров на основе полиуретана представляет собой полиуретанакрилат.
17. Способ изготовления композиции декоративного поверхностного покрытия по любому из пп.1-16, включающий нижеследующие стадии:
- приготовление первой сухой смеси, содержащей все полимерные компоненты;
- приготовление второй сухой смеси, содержащей наполнители, вулканизационную систему, стабилизаторы, пигменты и технологические добавки;
- смешивание первой и второй сухих смесей в экструдере, где температура массы не превышает 120°С, и гранулирование массы с формированием партии специфичной окраски;
- повторение стадии смешивания различных цветов в экструдере с целью получения разноцветных партий;
- приготовление сухой смеси из разноцветных партий;
- подача сухой смеси, содержащей разноцветные партии, в дублировочный пресс для производства конвейерных лент, и нагрев смеси по меньшей мере до 160°С для ее вулканизации.
18. Способ по п.17, где стадия сухого смешивания, включающая партии различных цветов, включает дополнительно добавление необработанных гранул стиролбутадиенстирола.
19. Способ по п.18, где в качестве отделки на декоративное поверхностное покрытие наносится дополнительный верхний покров на основе полиуретана.